(57)【特許請求の範囲】
【請求項１】
心材の一方の面にろう材をクラッドし、他方の面に犠牲陽極材をクラッドした三層構造のアルミニウム合金クラッド材であって、該犠牲陽極材が、Ｚｎ：０．５〜５％（質量％、以下同じ）、Ｆｅ：０．１％以上０．４％未満、Ｓｉ：０．０１〜１．２％、Ｍｎ：０．１〜２．０％を含有し、残部Ａｌおよび不可避的不純物よりなり、犠牲陽極材の鋳塊を、犠牲陽極材の固相線温度（℃）×０．７以上の温度で均質化処理するとともに、熱間圧延して三層構造のクラッド材とした後、冷間圧延、処理温度３５０℃以下の中間焼鈍、加工度２０〜３５％の冷間圧延を行って製造されたものであり、アルミニウム合金クラッド材を、４００℃までの昇温速度を５０℃／分とし５９５℃までの到達時間を３０分以内とする条件で加熱すれば、犠牲陽極材の表面の結晶粒度が０．０８〜０．２０ｍｍとなることを特徴とする犠牲陽極材面のろう付けによる面接合性に優れたアルミニウム合金クラッド材。
【請求項２】
前記犠牲陽極材がさらにＣｒ：０．０２〜０．３％、Ｔｉ：０．０１〜０．３５％のうちの１種または２種を含有することを特徴とする請求項１記載の犠牲陽極材面のろう付けによる面接合性に優れたアルミニウム合金クラッド材。
【請求項３】
前記犠牲陽極材がさらにＩｎ：０．００１〜０．０５％、Ｓｎ：０．００１〜０．０５％のうちの１種または２種を含有することを特徴とする請求項１または２に記載の犠牲陽極材面のろう付けによる面接合性に優れたアルミニウム合金クラッド材。
【請求項４】
ろう付けにより犠牲陽極材を面接合することによって製造される熱交換器用チューブ材として用いられることを特徴とする請求項１〜３のいずれかに記載の犠牲陽極材面のろう付けによる面接合性に優れたアルミニウム合金クラッド材。
【請求項５】
請求項１〜３のいずれかに記載のアルミニウム合金クラッド材を熱交換器用チューブに成形し、成形されたチューブと、フィンおよびヘッダーを組み付けて、一体にろう付け接合してなることを特徴とする熱交換器。
【発明の詳細な説明】
【技術分野】
【０００１】
本発明は、犠牲陽極材面のろう付けによる面接合性に優れたアルミニウム合金クラッド材、とくに、不活性ガス雰囲気中でのフッ化物フラックスを用いたろう付けや真空ろう付けにより接合されるラジエータやヒータなどのアルミニウム合金製熱交換器のチューブ、ヘッダーなど、流体通路構成部材の素材として好適に使用される熱交換器用アルミニウム合金クラッド材および該クラッド材から成形されたチューブを組み付けた熱交換器に関する。
【背景技術】
【０００２】
熱交換器、たとえばラジエータなど、自動車用アルミニウム合金製熱交換器は、作動流体（冷媒）の通路となるチューブ、チューブ間に配設されるフィンおよびヘッダーから構成されている。このような自動車用熱交換器のチューブ材、ヘッダープレート材としては、ＪＩＳ  Ａ３００３などのＡｌ−Ｍｎ系合金を心材とし、心材の片面にＡｌ−Ｓｉ系合金ろう材をクラッドした二層構造のアルミニウム合金クラッド材、心材の両面にろう材をクラッドした三層構造のアルミニウム合金クラッド材、あるいは心材の一方の面にろう材をクラッドし他方の面にＡｌ−Ｚｎ系合金またはＡｌ−Ｚｎ−Ｍｇ系合金の犠牲陽極材をクラッドした三層構造のアルミニウム合金クラッド材が用いられている。
【０００３】
クラッド材のＡｌ−Ｓｉ系ろう材は、アルミニウム合金製熱交換器を製作するとき、チューブ外面とフィンとの接合、チューブとヘッダープレートとの接合、またはクラッド板からろう付けによりチューブを製造する場合のろう付け接合のためにクラッドされている。これらのろう付には、フッ化物フラックスを用いる不活性ガス雰囲気ろう付け、真空ろう付けが適用される。
【０００４】
三層構造のアルミニウム合金クラッド材の犠牲陽極材は、たとえばチューブの内面側に使用され、作動流体と接して犠牲陽極作用を発揮し、心材の孔食や隙間腐食の発生を防止し、チューブ外面に接合されたフィン材は、使用中に犠牲陽極作用を発揮して心材の孔食の発生を防止する。
【０００５】
従来、ラジエータやヒータは、図1に示すように、心材５の一方の面にろう材６をクラッドし、他方の面に犠牲陽極材７をクラッドしてなるクラッド板材４を曲成し溶接（溶接部Ｗ）して偏平チューブ１とし、ヘッダプレートに組み付けた後一体ろう付けして製造されていた(以下、溶接型)が、近年、図２、図３に示すように、クラッド板材４を曲げ加工するだけで溶接することなくチューブ形状２、３とし、ヘッダプレートに組み付けた後一体ろう付けして製造されることが多くなっている(以下、ろう付け型)。
【０００６】
図２、図３に示すろう付け型においては、不活性ガス雰囲気ろう付けの場合、ろう付け中にチューブ内面の空気が不活性ガスに完全に置換されず残存するため、図２においてはＡ部、すなわち犠牲陽極材７とろう材６との接合面、図３においてはＢ部、すなわちチューブ３のＴ形状の曲げ加工端部と犠牲陽極材７の接合面のろう付け接合が、ろう材が犠牲陽極材面に十分濡れ広がらないために不十分となる場合がある。
【０００７】
熱交換器用アルミニウム合金クラッド材については、これまで、犠牲陽極材の粒界腐食など結晶粒界近傍での腐食を防止する目的に対しては、いくつかの検討が行われており、たとえば犠牲陽極材の厚さ方向の再結晶粒をクラッド材における犠牲陽極材の厚さ未満とすること（特許文献１）、犠牲陽極材のＺｎ含有量を６．０％を越え１５．０％以下とする成分構成とし、ろう付後の表面の結晶粒径を１００〜７００μｍとすること（特許文献２）が提案されているが、犠牲陽極材面のろう付け性向上については検討されていない。
【特許文献１】特開平１１−１００６２８号公報
【特許文献２】特開平１１−２０９８３７号公報
【発明の開示】
【発明が解決しようとする課題】
【０００８】
発明者らは、上記の問題点を解決するために、犠牲陽極材面のろうの濡れ性におよぼす要因について検討を行った結果、とくに犠牲陽極材の結晶粒度がろうの濡れ性に影響を与え、犠牲陽極材表面のろう付け加熱後の結晶粒度を制御することにより犠牲陽極材のぬれ性が向上し、犠牲陽極材面のろう付けによる面接合性が向上することを見出した。
【０００９】
本発明は、上記の知見に基づいてさらに試験、検討を加えた結果としてなされたものであり、その目的は、熱交換器、とくに自動車搭載用ラジエータやヒータなど、自動車用アルミニウム合金製熱交換器のチューブ材、ヘッダープレート材などとして好適に使用することができ、犠牲陽極材は十分な防食効果を発揮して優れた耐食性を与えるとともに、犠牲陽極材面のろう付けによる面接合性に優れたアルミニウム合金クラッド材を提供することにある。
【課題を解決するための手段】
【００１０】
上記の目的を達成するための請求項１による犠牲陽極材面のろう付けによる面接合性に優れたアルミニウム合金クラッド材は、心材の一方の面にろう材をクラッドし、他方の面に犠牲陽極材をクラッドした三層構造のアルミニウム合金クラッド材であって、該犠牲陽極材が、Ｚｎ：０．５〜５％（質量％、以下同じ）、Ｆｅ：０．１％以上０．４％未満、Ｓｉ：０．０１〜１．２％、Ｍｎ：０．１〜２．０％を含有し、残部Ａｌおよび不可避的不純物よりなり、犠牲陽極材の鋳塊を、犠牲陽極材の固相線温度（℃）×０．７以上の温度で均質化処理するとともに、熱間圧延して三層構造のクラッド材とした後、冷間圧延、処理温度３５０℃以下の中間焼鈍、加工度２０〜３５％の冷間圧延を行って製造されたものであり、アルミニウム合金クラッド材を、４００℃までの昇温速度を５０℃／分とし５９５℃までの到達時間を３０分以内とする条件で加熱すれば、犠牲陽極材の表面の結晶粒度が０．０８〜０．２０ｍｍとなることを特徴とする。
【００１１】
請求項２による犠牲陽極材面のろう付けによる面接合性に優れたアルミニウム合金クラッド材は、請求項１において、前記犠牲陽極材がさらにＣｒ：０．０２〜０．３％、Ｔｉ：０．０１〜０．３５％のうちの１種または２種を含有することを特徴とする。
【００１２】
請求項３による犠牲陽極材面のろう付けによる面接合性に優れたアルミニウム合金クラッド材は、請求項１または２において、前記犠牲陽極材がさらにＩｎ：０．００１〜０．０５％、Ｓｎ：０．００１〜０．０５％の１種または２種を含有することを特徴とする。
【００１４】
請求項４による犠牲陽極材面のろう付けによる面接合性に優れたアルミニウム合金クラッド材は、請求項１〜３のいずれかにおいて、ろう付けにより犠牲陽極材を面接合することによって製造される熱交換器用チューブ材として用いられることを特徴とする。
【００１５】
請求項５による熱交換器は、請求項１〜３のいずれかに記載のアルミニウム合金クラッド材を熱交換器用チューブに成形し、成形されたチューブと、フィンおよびヘッダーを組み付けて、一体にろう付け接合してなることを特徴とする。
【発明の効果】
【００１６】
本発明によれば、熱交換器、とくに不活性ガス雰囲気中でのフッ化物フラックスを用いるろう付けや真空ろう付けにより接合される自動車搭載用ラジエータやヒータなど、自動車用アルミニウム合金製熱交換器のチューブ材、ヘッダープレート材などとして好適に使用することができ、犠牲陽極材は十分な防食効果を発揮して優れた耐食性を与えるとともに、犠牲陽極材面のろう付けによる面接合性に優れたアルミニウム合金クラッド材が提供される。
【発明を実施するための最良の形態】
【００１７】
本発明のアルミニウム合金クラッド材は犠牲陽極材の組成およびろう付け加熱後の結晶粒度を特徴とするものであり、その組成およびその限定理由について説明する。
（犠牲陽極材）
Ｚｎ：０．５〜５．０％
Ｚｎは、犠牲陽極材の電位を卑にし、心材に対する犠牲陽極効果を発揮させ、心材の孔食または隙間腐食の発生を防止する。Ｚｎの好ましい含有量は０．５〜５．０％の範囲であり、Ｚｎの含有量が０．５％未満ではその効果が小さく、５．０％を越えて含有すると犠牲陽極材の自己耐食性が低下する。Ｚｎのより好ましい含有範囲は１．５〜５．０％であり、Ｚｎの含有量の下限を１．５％とすることによりさらに優れた犠牲陽極効果を発揮させることができる。
【００１８】
Ｆｅ：０．１〜０．４％未満
Ｆｅは、犠牲陽極材のろう付け加熱後の結晶粒を微細化し、ろう付け加熱後の結晶粒度を低下させる。Ｆｅ含有量が０．４％を越えるとろう付け加熱後の結晶粒度が微細になりすぎるとともに、ろう付け時に部分的に溶融が生じ、また犠牲陽極材の自己耐蝕性が低下する。Ｆｅの好ましい含有量は０．４％未満であり、０．１％未満では効果が十分でない。Ｆｅのさらに好ましい含有範囲は０．１〜０．３％である。
【００１９】
Ｓｉ：０．０１〜１．２％
Ｓｉは、犠牲陽極材の強度を向上させるとともに、犠牲陽極材のろう付け加熱後の結晶粒を微細化し、結晶粒度を低下させる。Ｓｉ含有量が１．２％を越えると犠牲陽極材の融点が低下して、ろう付け時に部分溶融が生じ犠牲陽極効果が低下する。０．０１％未満では地金コストが高くなり実用上好ましくない。Ｓｉのさらに好ましい含有範囲は０．１〜０．５％である。
【００２０】
Ｍｎ：０．１〜２．０％
Ｍｎは、犠牲陽極材の強度を向上させるとともに、犠牲陽極材のろう付け加熱後の結晶粒を微細化し、結晶粒度を低下させる。Ｍｎ含有量が２．０％を越えると犠牲陽極材の自己耐食性が低下する。０．１％未満では効果が十分でない。Ｍｎのさらに好ましい含有範囲は０．６〜１．４％である。
【００２１】
Ｃｒ：０．０２〜０．３％、Ｔｉ：０．０１〜０．３５％
ＣｒおよびＴｉは、材料の板厚方向に濃度の高い領域と濃度の低い領域に分かれ、これらの領域が層状となって交互に分布し、各元素の濃度の低い領域が高い領域に比べて優先的に腐食するため、腐食形態が層状となり、従って板厚方向への粒界腐食の進行が妨げられて材料の耐孔食性が向上する。
【００２２】
Ｃｒの好ましい含有量は０．０２〜０．３％の範囲であり、０．０２％未満ではその効果が十分でなく、０．３％を超えて含有しても効果が飽和してそれ以上の改善が得られない。Ｃｒのさらに好ましい含有範囲は０．０５〜０．２％である。Ｔｉの好ましい含有量は０．０１〜０．３５％の範囲であり、０．０１％未満ではその効果が小さく、０．３５％を超えて含有すると、鋳造時に粗大な晶出物が生成し、また加工性が低下して健全な材料の製造が困難となる。Ｔｉのさらに好ましい含有範囲は０．０６〜０．３％である。
【００２３】
Ｉｎ：０．００１〜０．０５％、Ｓｎ：０．００１〜０．０５％
ＩｎとＳｎは、微量の添加によって犠牲陽極材の電位を卑とし、犠牲陽極効果によって心材の孔食や隙間腐食の発生を防止する。ＩｎとＳｎの好ましい含有量は０．００１〜０．０５％の範囲であり、０．００１％未満ではその効果が十分でなく、０．０５％を越えると自己耐食性および圧延加工性が低下する。ＩｎとＳｎのさらに好ましい含有範囲は０．０１〜０．０２％である。本発明においては、Ｖ：０．０１〜０．３％、Ｂ：０．０１〜０．３％、Ｃｕ：０．２％以下の１種以上を添加しても同様の効果が得られる。
【００２４】
本発明によるアルミニウム合金クラッド材は、心材の一方の面にろう材、他方の面に犠牲陽極材をクラッドした3層構造のクラッド材、心材の片面に犠牲陽極材をクラッドした２層構造のクラッド材、心材の両面に犠牲陽極材をクラッドした３層構造のクラッド材に適用される。心材の一方の面にろう材、他方の面に犠牲陽極材をクラッドした3層構造のクラッド材に適用する場合、心材、ろう材としては、たとえば以下に示すように、通常実用化されているアルミニウム合金を使用することができる。
【００２５】
（心材）
心材としては、Ａ３００３に代表されるＡｌ−Ｍｎ系合金、より高強度なＡｌ−Ｓｉ−Ｍｎ系合金、Ａｌ−Ｃｕ−Ｍｎ系合金、Ａｌ−Ｓｉ−Ｃｕ−Ｍｎ系合金などを使用することができる。また、それぞれの合金にＭｇを添加した合金も使用することができる。各合金に、さらにＴｉ、Ｚｎ、Ｃｒ、Ｚｒ、Ｖ、Ｂなどを含んでいても同様の効果が得られる。
【００２６】
（ろう材）
ろう材としては、通常用いられているＡｌ−Ｓｉ系合金、例えばＳｉ：６〜１３％を含むＡｌ−Ｓｉ合金が使用される。ラジエータなどを構成するために行われるろう付けが真空ろう付けの場合には、Ａｌ−Ｓｉ−Ｍｇ系合金などが用いられる。これらのＡｌ−Ｓｉ系合金、Ａｌ−Ｓｉ−Ｍｇ系合金には、必要に応じて、Ｂｉ：０．２％以下、Ｂｅ：０．１％以下、Ｃａ：１．０％以下、Ｌｉ：１．０％以下、Ｓｒ：０．００５〜０．１％が添加されてもよい。
【００２７】
（４００℃までの昇温速度を５０℃／分とし５９５℃までの到達時間を３０分以内とする条件で加熱した場合の犠牲陽極材の表面の結晶粒度：０．０８〜０．２０ｍｍ）
本発明においては、犠牲陽極材の表面の結晶粒度を、上記の加熱条件で加熱した場合に０．０８〜０．２０ｍｍとすることが重要である。上記の加熱条件はろう付け加熱の条件に相当し、犠牲陽極材の表面の結晶粒度が上記の加熱条件で０．０８〜０．２０ｍｍとなれば、通常のろう付け加熱後における犠牲陽極材の表面の結晶粒度を略０．０８〜０．２０ｍｍとすることができる。
【００２８】
犠牲陽極材表面へろうが濡れ拡がる場合、結晶粒界が優先的にろうの濡れ拡がる経路になり、その後、ろうは結晶粒界から粒内方向へ濡れ拡がる。従って、結晶粒度が小さい場合、濡れ拡がる経路が多くなり、ろうは均一に濡れ拡がる。一方、結晶粒度が大きい場合、濡れ拡がる経路が少なく、ろうの濡れ拡がりは不均一になり、濡れ性が低下する。ろうの濡れ性が良好である犠牲陽極材の結晶粒度は、犠牲陽極材の表面からみて０．０８〜０．２０ｍｍの範囲であり、０．２０ｍｍを超えると濡れ拡がり性は低下し、結晶粒度が０．０８ｍｍ以下ではこの効果が飽和する。結晶粒度のさらに好ましい範囲は０．０８〜０．１５ｍｍである
【００２９】
本発明のアルミニウム合金クラッド材の製造は、例えばアルミニウム合金クラッド材の構成材となる心材、犠牲陽極材およびろう材を構成するアルミニウム合金を、連続鋳造により造塊し、得られた鋳塊を、心材については均質化処理し、ろう材については必要に応じて均質化処理した後、所定厚さまで熱間圧延し、犠牲陽極材については固相線温度(℃)×０．７以上の温度で均質化処理した後、所定厚さまで熱間圧延し、ついで、心材用アルミニウム合金鋳塊と、熱間圧延された犠牲陽極用アルミニウム合金およびろう材用アルミニウム合金を組み合わせて、常法に従って熱間圧延によりクラッド材とし、その後冷間圧延、３５０℃以下の中間焼鈍、加工度２０〜３５％の冷間圧延により所定の厚さとすることにより行われる。
【００３０】
本発明において、４００℃までの昇温速度を５０℃／分とし５９５℃までの到達時間を３０分以内とする条件で加熱した場合の犠牲陽極材の表面の結晶粒度を０．０８〜０．２０ｍｍの範囲に制御するためには、犠牲陽極材の鋳塊を、犠牲陽極材の固相線温度(℃)×０．７以上の温度で均質化処理するとともに、中間焼鈍温度を３５０℃以下にし、中間焼鈍後の冷間圧延の加工度を２０〜３５％にするのが有効である。
【００３１】
本発明のアルミニウム合金クラッド材を成形して、図２〜３に示すチューブ形状とし、該チューブとともに、アルミニウム合金フィンおよびアルミニウム合金からなるヘッダーを組み付け、一体にろう付け接合することにより、ラジエータ、ヒータなどの自動車用熱交換器が製造される。
【実施例】
【００３２】
以下、本発明の実施例を比較例と対比して説明する。これらの実施例は、本発明の一実施態様を示すものであり、本発明はこれらに限定されるものではない。
【００３３】
実施例１
連続鋳造によって表１に示す組成を有する心材用合金、表２に示す組成を有する犠牲陽極材用合金および表３に示す組成を有するろう材用合金を造塊し、得られた鋳塊のうち、心材用合金および犠牲陽極材用合金の鋳塊については常法に従って均質化処理を行った。犠牲陽極材の均質化処理温度は５５０℃（犠牲陽極材の固相線温度(℃)×０．７以上の温度）とした。
【００３４】
ついで、犠牲陽極材用合金およびろう材用合金の鋳塊を所定の厚さまで熱間圧延し、これらの熱間圧延板と心材用合金の鋳塊（厚さ３０ｍｍ）とを合わせ材として熱間圧延し、三層構造のクラッド材（厚さ３ｍｍ）を得た。その後、冷間圧延、中間焼鈍（温度３５０℃）、加工度３０％の冷間圧延を行って、厚さ０．２０ｍｍの板材（クラッド材）を得た。クラッド材の構成は、犠牲陽極材は０．０４０ｍｍ、ろう材は０．０３５ｍｍである。
【００３５】
【表１】
0004623729.tif 000002
【００３６】
【表２】
0004623729.tif 000003
【００３７】
【表３】
0004623729.tif 000004
【００３８】
得られたクラッド材を試験材として、以下の方法により犠牲陽極材の表面(Ｌ−ＬＴ面)の結晶粒度を測定し、犠牲陽極材面のろう付けによる面接合性、ろうの濡れ広がり性を評価した。結果を表４に示す。
（結晶粒度の測定）
クラッド材（試験材）にフッ化物フラックスを塗布し、窒素ガス中、５９５℃（材料温度）に加熱した。但し、４００℃までは５０℃／分の昇温速度で加熱した。５９５℃の温度への到達時間は２０分であった。加熱後の試験材を、リン酸400mL、硫酸100mLと無水クロム酸25gを混合した溶液中で、電圧30Vで1〜3分電解研磨し、さらに、純水500mL、フッ酸27mL(46%)、ホウ酸11gを混合した溶液中で、電圧25〜30Vで45〜60秒電解研磨した。その後、光学顕微鏡を用いて犠牲陽極材表面の偏光ミクロ組織を撮影し、比較法により結晶粒度を測定した。比較にはＡＳＴＭ（Ｅ１１２−６１）の標準結晶粒度組織図を用いた。
【００３９】
（犠牲陽極材面のろう付けによる面接合性の評価）
得られたクラッド板材を用いて、垂直板の端部を直角に折り曲げ、垂直板にだけフッ化物フラックスを５ｇ／ｍ２塗布した後、図４の通り組み合わせて隙間充填試験片を作成し、窒素ガス中で５９５℃（材料温度）に加熱した。但し、４００℃までは５０℃／分の昇温速度で加熱した。図４において、数値は長さ（単位ｍｍ）を示す。
加熱後の隙間充填試験片の隙間充填長さＦＬ（図５）をノギスを用いて測定した。ろう付け性による面接合性の評価は、隙間充填長さが８．０ｍｍ以上を良好（○）とし、８．０ｍｍ未満を不良（×）とした。
【００４０】
（犠牲陽極材面のろうの濡れ広がり性の評価）
得られたクラッド板材を用いて、２０ｍｍ×６０ｍｍの板を切り出し、シェーパ加工により端面（４面全て）を切削し１５ｍｍ×５５ｍｍに仕上げた。この板をフラックスを塗布することなく、犠牲陽極材を上にして炉内に水平に設置し、窒素ガス中でろう付け温度（材料温度）５９５℃で加熱した。但し、４００℃までは５０℃／分の昇温速度で加熱した。加熱後の犠牲陽極材面を光学顕微鏡を用いて１６倍で撮影した写真（ネガポジ反転撮影）（図６）上からろう周り平均長さＬ（例えば、図６においてはＬ＝（Ｌ１＋Ｌ２）／２）を測定した。ろうの濡れ広がり性の評価は、ろう周り平均長さＬが１．５ｍｍ以上を良好（○）、１．５ｍｍ未満を不良（×）とした。
【００４１】
【表４】
0004623729.tif 000005
【００４２】
表４にみられるように、本発明に従う試験材Ｎｏ．１〜２４はいずれも、犠牲陽極材面のろう付けによる面接合性、ろうの濡れ広がり性が優れていた。なお、試験材Ｎｏ．２５は、Ｚｒを含有する犠牲陽極材Ｓ１１をクラッドしたもので、参考として示すものである。
【００４３】
比較例１
連続鋳造によって表５に示す組成を有する犠牲陽極材用合金を造塊し、得られた鋳塊については５５０℃の温度で均質化処理を行った。ついで、犠牲陽極材用合金の鋳塊および実施例１で造塊したろう材用合金の鋳塊を所定の厚さまで熱間圧延し、これらの熱間圧延板と実施例１で造塊した心材用合金の鋳塊（厚さ３０ｍｍ）とを合わせ材として熱間圧延し、三層構造のクラッド材（厚さ３ｍｍ）とした。その後、冷間圧延、中間焼鈍（温度５００℃）、加工度７０％の冷間圧延によって厚さ０．２０ｍｍの板材（クラッド材）を得た。クラッド材の構成は、犠牲陽極材は０．０８０ｍｍ、ろう材は０．０３５ｍｍである。
【００４４】
【表５】
0004623729.tif 000006
【００４５】
得られたクラッド材を試験材として、実施例１と同じ方法で犠牲陽極材表面の結晶粒度(Ｌ−ＬＴ面)を測定し、犠牲陽極材面のろう付けによる面接合性、ろうの濡れ広がり性を評価した。結果を表６に示す。
【００４６】
【表６】
0004623729.tif 000007
【００４７】
表６に示すように、試験材２６はＦｅの含有量が少ないため犠牲陽極材の結晶粒度が大きく、ろう付けによる面接合性、ろうの濡れ広がり性が劣る。試験材２７は中間焼鈍温度、中間焼鈍後の冷間圧延加工度が高いことに起因して犠牲陽極材の結晶粒度が小さくなり、ろう付けによる面接合性の評価およびろうの濡れ広がり性評価の加熱において犠牲陽極材に局部溶融が生じた。
【図面の簡単な説明】
【００４８】
【図１】熱交換器用チューブの実施例を示す断面図である。
【図２】熱交換器用チューブの他の実施例を示す断面図である。
【図３】熱交換器用チューブのさらに他の実施例を示す断面図である。
【図４】犠牲陽極材面のろう付け性評価試験の試験片を示す図である。
【図５】図４の試験後のろうの間隙充填状況を示す図である。
【図６】犠牲陽極材面のろうの濡れ広がり性の評価試験片（加熱前）と、ろうの濡れ広がり状態（加熱後）を示す図である。
【符号の説明】
【００４９】
１  クラッド板材を曲成、溶接して形成した扁平チューブ
２  クラッド板材を曲げ加工するだけで形成したチューブの実施例
３  クラッド板材を曲げ加工するだけで形成したチューブの他の実施例
４  クラッド板材
５  心材
６  ろう材
７  犠牲陽極材
【図１】
0004623729.tif 000008
【図２】
0004623729.tif 000009
【図３】
0004623729.tif 000010
【図４】
0004623729.tif 000011
【図５】
0004623729.tif 000012
【図６】
0004623729.tif 000013